(57)【特許請求の範囲】
【請求項１】
少なくとも、水、酸性基を有する樹脂（A）に包含された顔料着色樹脂粒子、塩基（Ｂ）からなり、前記樹脂（A）は酸価が５０以上２８０以下のスチレン−（メタ）アクリル酸系樹脂である水性媒体に、水溶性ポリアミド樹脂（Ｃ）を含有し、該水溶性ポリアミド樹脂（Ｃ）が、縮合成分として（１）ε−カプロラクタムまたはアミノカプロン酸の、モノマーまたは多量体（２）飽和脂肪族ジカルボン酸（３）ポリオキシアルキレンジアミン、または窒素を含む複素環構造を有するジアミンのうち、少なくとも（１）〜（３）の各成分を一種類以上含有する縮合化合物であることを特徴とする水性インク組成物。
【請求項２】
飽和胎肪族ジカルボン酸がアジピン酸であることを特徴とする請求項１に記載の水性インク組成物。
【請求項３】
ポリオキシアルキレンジアミンがポリオキシエチレン−ジ−プロビルアミンであることを特徴とする請求項１、または２に記載の水性インク組成物。
【請求項４】
窒素を含む複素環構造を有するジアミンであるＮ−エチルアミノピヘラジンを、縮合成分として含有することを特徴とする請求項１〜３のいずれか１項に記載の水性インク組成物。
【請求項５】
塩基（Ｂ）がアルコールアミンであることを特徴とする請求項１〜４のいずれか１項に記載の水性インク組成物。
【請求項６】
インクのｐＨが７〜９の範囲にあることを特徴とする請求項１〜５のいずれか１項に記載の水性インク組成物。
【請求項７】
水溶性ポリアミド樹脂（Ｃ）の水性インク中での含有量が０．１〜５質量％であることを特徴とする請求項１〜６のいずれか１項に記載の水性インク組成物。
【請求項８】
水性インクの表面張力が３５ｍＮ／ｍ以上であることを特徴とする請求項１〜７のいずれか１項に記載の水性インク組成物。
【発明の詳細な説明】
【０００１】
【発明の属する技術分野】
本発明は水性インク、特にインクジェット記録用水性インクに関し、分散安定性に優れ、ノズル目詰まりを損なわず、高温度でかつ滲みが少なく、かつ耐水性に優れたインクジェット記録を可能にする水性インク組成物に関する。
【０００２】
【従来の技術】
インクジェット記録用インクは大別すると油性インクと水性インクがあるが、油性インクは臭気・毒性の点で問題があり、水性インクが主流となりつつある。
しかしながら、従来の水性インクの多くは着色剤として水溶性染料を用いているため耐水性や耐光性が悪いという欠点を有していた。また、染料が分子レベルで溶解しているため、オフィスで一般に使用されているコピー用紙などのいわゆる普通紙に印刷すると髭状のフェザリングと呼ばれるブリードを生じて著しい印刷品質の低下を招いていた。
【０００３】
上記欠点を改良するためにいわゆる水性の顔料インクが過去に様々に提案されており、例えばバインダー兼分散剤として水溶性樹脂を用いてカーボンブラックや有機顔料を分散させた樹脂溶解型のインクやポリマーラテックスあるいはマイクロカプセルとして着色剤を内包する樹脂分散型のインクが各種提案されている。  樹脂溶解型の顔料分散インクは、インクの水分蒸発に伴いノズル付近のインク粘度上昇による異常噴射や、最悪の場合ノズル目詰まりを生じ易かった。また、水溶性樹脂を用いているために記録紙上での滲みが大きく、耐水性が十分とはいえなかった。
【０００４】
樹脂分散型の水性インクは、インクの水分蒸発に伴う粘度上昇は比較的少なく、また耐水性に優れるという利点がある。具体的には、特開昭５８−４５２７２号公報では染料を含有したウレタンポリマーラテックスを含むインク組成物、特開昭６２−９５３６６号公報では水不溶性有機溶媒中にポリマーと油性染料を溶解し、さらに表面（界面）活性剤を含む水溶液と混合して乳化させた後に溶媒を蒸発してポリマ一粒子中に内包された染料を含むインクが提案され、特開昭６２−２５４８３３号公報ではカプセル化時の有機溶媒と水との間の界面張力を１０ダイン以下にすることによる着色料水性懸濁液の製造法が提案され、特開平１−１７０６７２号公報では同様にマクロカプセル化した色素を含有する記録液等が提案されている。しかしながら、着色樹脂粒子と記録媒体（例えば記録紙や布の繊
維）との密着が十分でなく、十分な耐水性が得られなかった。
【０００５】
一方、インク、特に水性インクの滲み等の印刷品質や耐久性を向上させる手段として、様々なポリアミド樹脂のインクヘの使用が提案されている。
具体的には、特開昭６２−２２５５７７号公報では、インク成分としての顔料、水溶性もしくは水分散性ポリエステル又はポリアミドからなるバインダー成分、トリアジン環含有化合物又はエポキシ化合物からなる架橋剤成分、及び水を含有することを特徴とするインクジェット用インク組成物が、特開昭６３−２５６６６８号公報では水溶性染料、水性媒体並びに水溶性ポリアミドを含有する記録液が、特開昭６３−２８０７８１号公報では水溶性染料、水性媒体、強塩基性化合物並びに水可溶性樹脂を含有することを特徴とする記録液のうち水可溶性樹脂として水溶性ポリアミドが、特開平６−２４０１９１号公報では水、着色剤、水溶性のアニオン性重合体及び水溶性のカチオン重合体を含有することを特徴とする水性インク組成物において水溶性のカチオン重合体としてポリアミド−エピクロルヒドリン樹脂が、特開平８−４１３９３号公報では、着色剤、該着色剤を用紙に固着させる結合剤、および着色剤及び結合剤を分散させる溶剤からなるインクジェットプリンタ用の液体インキにおいて、インキ総量の１０〜９０重量％の水を含み、結合剤がポリアミドカルボン酸塩からなることを特徴とする液体インキと、その液体インキを用いたことを特徴とするインクジェットプリンタと、用紙に形成された画像を加熱してポリアミドカルボン酸塩をポリイミドに変化させる定着処理を行うことを特徴とする画像形成方法が、特開平８−２６９３７４号公報では、少なくとも、水、蒸気圧が水よりも小さい水溶性有機溶剤、この水溶性有機溶剤に可溶な油溶性染料、分散染料、顔料から選ばれる少なくともひとつの疎水性着色剤、前記水溶性有機溶剤に可溶な疎水性樹脂からなり、この疎水性樹脂としてポリアミドを使用し、インク中でこの疎水性樹脂の分散状態が存在していることを特徴とする水性分散インク等が提案されている。
【０００６】
しかしながら、特開昭６２−２２５５７７号公報では顔料の分散安定性や架橋剤成分を含有することによるインクの安定性に問題があり、特開昭６２−２５６６６８号公報及び特開昭６３−２８０７８１号公報では水溶性染料を使用しているために耐水性や耐光性の問題に加えて、滲み改良効果が少ないという問題があり、特開平６−２４０１９１号公報のアニオン性重合体及び水溶性のカチオン重合体を含有するインクはインクの安定性のｐＨ依存性が大きいという問題があり、特開平８−４１３９３号公報では用紙に形成された画像を加熱してインク中のポリアミドカルボン酸塩をポリイミドに変化させる定着処理が必要であるという問題があり、特開平８−２６９３７４号公報では疎水性樹脂（ポリアミド）がインク中で分散状態で存在するのでインクの分散安定性や吐出安定性に問題があった。
【０００７】
【発明が解決しようとする課題】
本発明が解決しようとする課題は、前述の諸問題を解決して、印刷物の品質（とりわけ印刷濃度、滲み、インクの裏抜け）や耐水性に優れ、かつ分散安定性を維持可能なインクジェット記録用水性インクを提供することにある。
【０００８】
【課題を解決するための手段】
本発明者等は、上記の課題を解決するために鋭意研究を重ねた結果、本発明に至った。
即ち本発明は、少なくとも、水、酸性基を有する樹脂（Ａ）に包含された顔料着色樹脂粒子、塩基（Ｂ）からなる水性媒体に、水溶性ポリアミド樹脂（Ｃ）を含有する水性インク組成物を提供する。
水溶性ポリアミド樹脂（Ｃ）はモノマー成分は特に限定されるものではないが、縮合成分として（１）ε−カプロラクタムまたはアミノカプロン酸の、モノマーまたは多量体（２）飽和脂肪族ジカルボン酸（３）ポリオキシアルキレンジアミン、または窒素を含む複素環構造を有するジアミンのうち、少なくとも（１）〜（３）の各成分を一種類以上含有する縮合化合物であることが好ましい。
【０００９】
前述の縮合成分のうち、飽和脂肪族ジカルボン酸がアジピン酸、ポリオキシアルキレンジアミンがポリオキシエチレン−ジ−プロビルアミン、窒素を含む複素環構造を有するジアミンがＮ−エチルアミノピヘラジンは本発明において特に好ましい組み合わせである。
水溶性ポリアミド樹脂（Ｃ）の分子量は特に制限されるものではないが、画像品質と吐出安定性のバランスを考慮して、重量平均分子量５万以下、好ましくは３万以下、より好ましくは１万以下が望ましい。
具体的な水溶性ポリアミド樹脂の化学構造は以下の一般式で示される。式中の各縮合成分はランダムに縮合していてもよい。
【００１０】
【化１】
0005070662.tif 000002
【００１１】
【化２】
0005070662.tif 000003
【００１２】
具体的な水溶性ポリアミド樹脂例としては、以下の化合物がある。
［化合物１］重量平均分子量２９３００
【化３】
0005070662.tif 000004
【００１３】
［化合物２］重量平均分子量９１００
【化４】
0005070662.tif 000005
【００１４】
本発明の顔料着色樹脂粒子の樹脂（Ａ）の酸性基は特に限定されるものではないが、カルボキシル基を有するものが特に好ましく、酸価が５０以上２８０以下の合成樹脂で少なくとも一部が塩基（Ｂ）で中和されてなる自己水分散性樹脂の場合は、本発明の水溶性ポリアミド樹脂（Ｃ）との組み合わせで、特に優れた分散安定性を維持することが出来、しかもより耐水性、画質（滲み、裏抜け、濃度）に優れた印刷が可能となる。
【００１５】
このような樹脂（Ａ）としては、例えばアクリル酸樹脂、マレイン酸樹脂、ポリエステル樹脂等があるが、特に好ましくは、スチレンー（メタ）アクリル酸系樹脂である。尚、本発明で（メタ）アクリルとは、アクリルとメタアクリルとの両方を包含する。
スチレンー（メタ）アクリル酸系樹脂とは、スチレン系モノマーを必須成分として、（メタ）アクリル酸系モノマー、例えば（メタ）アクリル酸及び／又は（メタ）アクリル酸エステル、を共重合させた樹脂である。
当該樹脂（Ａ）としては、例えばスチレンあるいはα−メチルスチレンのような置換スチレン、アクリル酸メチルエステル、アクリル酸エチルエステル、アクリル酸ブチルエステル、アクリル酸２−エチルヘキシルエステル等のアクリル酸エステル、メタクリル酸メチルエステル、メタクリル酸エチルエステル、メタクリル酸ブチルエステル、メタクリル酸２−エチルヘキシル等のメタクリル酸エステルから選ばれる少なくとも一つ以上のモノマー単位と、アクリル酸、メタクリル酸から選ばれる少なくとも一つ以上のモノマー単位を含む共重合体である。
これらの共重合体は、前記樹脂（Ａ）の場合には、ガラス転移温度が３０℃〜１３０℃であることが好ましい。樹脂（Ａ）を重合で得るに当たっては、この範囲となるようにモノマー成分を選択することが好ましく、少なくともその一部が共有結合性の架橋や多価金属によるイオン架橋されていても良い。
前記樹脂（Ａ）を用いて自己水分散性樹脂として用いる場合には、そのカルボキシル基の少なくとも一部を塩基（Ｂ）で中和すればよい。塩基、即ちアルカリ性中和剤による中和は、得られる自己水分散性樹脂が水に溶解しない程度に中和することが好ましい。
【００１６】
塩基（Ｂ）としては、例えば水酸化ナトリウム、水酸化カリウム、水酸化リチウム等のアルカリ金属の水酸化物、アンモニア、トリエチルアミン、モルホリン等の塩基性物質の他、特にトリエタノールアミン、ジエタノールアミン、Ｎ−メチルジエタノールアミン等のアルコールアミンとりわけトリエタノールアミンが、インクジェット記録用水性インクとして好ましい。塩基（Ｂ）が、不揮発性の塩基の場合には印刷後いつまでもインク層に残留して樹脂（Ａ）のカルボキシル基と架橋する成分（Ｃ）の反応が進まない場合があるため、その様な場合にはアンモニアなどの揮発性塩基を組み合わせて用いるのが好ましい。
【００１７】
こうして得られた本発明の水性インク組成物は、水のみまたは水を主体とする水性媒体に、上記した各成分が少なくとも含まれたものである。
本発明における水としては、例えば蒸留水、イオン交換水、純水、超純水を用いることが出来る。
【００１８】
本発明での顔料は特に限定されるものはなく、例えばカーボンブラック、チタンブラック、チタンホワイト、硫化亜鉛、ペンガラ等の無機顔料やモノアゾ系、ジスアゾ系等のアゾ顔料、フタロシアニン顔料、キナクリドン顔料等の有機顔料がある。
【００１９】
本発明の水性インク組成物において、各成分の使用量は、特に制限されるものではないが、樹脂（Ａ）に包含された顔料着色樹脂粒子の顔料樹脂比率は、１：５〜５：１で特に１：１付近が好ましく、顔料着色樹脂粒子のインク中での含有率は０．１〜２０％、塩基（Ｂ）は樹脂（Ａ）の酸基に対して４０〜２００モル％相当量で好ましくは、インクのｐＨが７〜１０の範囲になるように調整されることが好ましい。水溶性ポリアミド樹脂（Ｃ）の水性インク中での含有量は０．１〜５質量％であることが好ましい。
【００２０】
本発明の顔料着色樹脂粒子を作製する方法は、特に限定されるものではないが、より好ましい具体的な例は、下記工程にて得ることが出来る。
（１）酸性基を有する樹脂（Ａ）に、少なくとも顔料を分散または溶解して固形着色コンパウンドを得る樹脂着色工程。
（２）少なくとも、水、樹脂（Ａ）を溶解する有機溶媒、塩基（Ｂ）、前記樹脂着色工程で得られた固形着色コンパウンドを混合し、分散によって少なくとも樹脂（Ａ）の一部が溶解している着色剤懸濁液を得る懸滞工程。
（３）前記懸濁工程で得られた着色剤懸濁液中の顔料表面に、溶解している樹脂（Ａ）を沈着させる再沈殿工程。
【００２１】
（１）の樹脂着色工程は、酸性基を有する樹脂（Ａ）に、少なくとも顔料を分散または溶解して固形着色コンパウンドを得る工程である。この工程は、例えば従来知られているロールやニーダーやビ一ズミル等の混練装置を用いて、溶液や加熱溶融された状態で、顔料を、樹脂（Ａ）に均一に溶解または分散させ、最終的に固体混練物（固形着色コンパウンド）として取り出すことにより行うことが出来る。
【００２２】
（２）の懸滞工程は、少なくとも、水、樹脂（Ａ）を溶解する有機溶媒、塩基（Ｂ）、前記樹脂着色工程で得られた固形着色コンパウンドを混合し、分散によって少なくとも樹脂（Ａ）の一部が溶解している着色剤懸濁液を得る工程である。（１）の樹脂着色工程で得られた固形着色コンパウンドを、分散媒として水、樹脂（Ａ）を溶解する有機溶媒、塩基（Ｂ）を必須とする混合溶媒に加えて、均一に分散する様に撹拌することによって、固形着色コンパウンド表面から、顔料を包含する樹脂（Ａ）が、有機溶媒と塩基（Ｂ）の助けを借りて、溶解または自己乳化し、いずれの場合も少なくとも当該樹脂（Ａ）の一部が溶解している着色剤懸濁液が得られる。
懸濁液を得るための撹拌方法としては、全知慣用の手法がいずれも採用でき、例えば従来の１軸のプロペラ型の撹拌翼の他に、目的に応じた形状の撹拌翼や撹拌容器を用いて容易に懸濁可能である。
懸濁液を得るに当たって、単なる混合撹拌の他、それに加えて更に高せん断力下において、より分散を安定させてもよい。この場合の分散機としては、従来知られている湿式のビーズミルの他に、高圧ホモジナイザーや商品名マイクロフルイダイザーやナノマイザーで知られるビーズレス分散装置等を用いるのが、顔料の再凝集が少なく好ましい。
【００２３】
（３）の再沈殿工程は、前記懸濁工程で得られた着色剤懸濁液中の顔料表面に、溶解している樹脂（Ａ）を沈着させる工程である。本発明において「再沈殿」とは、顔料、或いは溶解している樹脂（Ａ）が顔料表面に吸着した着色剤を懸濁液の液媒体から、分離沈降させることを意味するものではない。従って、この工程で得られるものは、固形成分と液体成分とが明らか分離した単なる混合物ではなく、溶解している樹脂（Ａ）が顔料表面に吸着した着色剤が、懸濁液の液媒体に安定的に分散した着色樹脂粒子水性分散液である。
【００２４】
この（２）の懸濁工程の着色剤懸濁液中の顔料表面へ溶解樹脂の沈着は、例えば、▲１▼少なくとも一部当該樹脂（Ａ）が溶解している着色剤懸濁液に、当該樹脂（Ａ）に対して貧溶媒として機能する水または水性媒体を加えて行うか、▲２▼着色剤懸濁液から有機溶媒を除去して行うことによって容易に行うことが出来る。更にこれらの両方の手段を組み合わせることも可能である。
【００２５】
この様にして得られた着色樹脂粒子水分散液から共存している有機溶媒を更に除いて、樹脂（Ａ）によって包含された顛料着色樹脂粒子の安定な水分散液を得る。
【００２６】
本製造方法において、樹脂（Ａ）を溶解する有機溶媒が用いられるが、これは当該樹脂（Ａ）に対して良溶媒として機能するものである。当該有機溶媒としては、当該樹脂（Ａ）に対して適宜選択することが出来、例えばアセトン、ジメチルケトン、メチルエチルケトン等のケトン系溶媒、メタノール、エタノール、イソプロピルアルコール等のアルコール系溶媒、クロロホルム、塩化メチレン等の塩素系溶媒、ベンゼン、トルエン等の芳香族系溶媒、酢酸エチルエステル等のエステル系溶媒、エチレングリコールモノメチルエーテル、エチレングリコールジメチルエーテル等のグリコールエーテル系溶媒、アミド類等樹脂を溶解させるものであれば使用可能である。
当該樹脂（Ａ）が、例えばスチレン、置換スチレン、（メタ）アクリル酸エステルからなる群から選ばれる少なくとも一つのモノマーと、（メタ）アクリル酸とを含む組成物の共重合体の場合には、メチルエチルケトン等のケトン系溶媒を主として、助溶媒としてイソプロピルアルコール等のアルコール系溶媒から選ばれる少なくとも１種類以上の組み合わせが良い。
またインクジェット記録用インク組成物としては、必要に応じて以下の添加剤類を併用することが好ましい。
【００２７】
乾燥防止剤は、インクジェット記録用水性インク組成物に限らず、添加される場合が多い。インクジェット記録用水性インク組成物においては、インクジェットの噴射ノズルロでのインクの転燥を防止する効果を与えるものであり、通常水の沸点以上の沸点を有するものが使用される。
このような乾燥防止剤としては、特に限定されるものではなく、従来知られているエチレングリコール、ジエチレングリコール、ポリエチレングリコール、グリセリン等の多価アルコール類、Ｎ−メチルー２−ピロリドン、２−ピロリドン等のピロリドン類、アミド類、ジメチルスルホオキサイド、イミダゾリジノン等が使用可能であるが、特にグリセリンがメインの乾燥防止剤の場合に最も優れた乾燥防止効果を示し、他の乾燥防止剤類はグリセリンと併用する場合は少量に止めたほうがよい。
乾燥防止剤の使用量は、種類によって異なるが、通常水１００質量部に対して１〜１５０質量部の範囲から適宜選択されるが、グリセリン及びそれに他の乾燥防止剤を併用したものを使用する場合には１０〜５０質量部が好適である。
インクジェット記録用水性インク組成物に限らず、水性インク組成物の被印刷媒体への浸透をより良好とするために、公知慣用の浸透剤の必要量を用いることができる。
【００２８】
ジェット噴射して付着したインクを紙によりよく浸透（速乾性）させるために、浸透剤として、記録紙への浸透性付与効果を示す、エタノール、イソプロピルアルコール等の低級アルコール、ジエチレングリコール−Ｎ−ブチルエーテル等のグリコールエーテル、プロピレングリコール誘導体等の水溶性有機溶媒や界面活性剤を加えてもよい。但し、普通紙記録においては、インクの記録紙への浸透に伴い紙繊維方向へのインクの滲み（フェザリング）を生じやすいことから、そのインク中での含有量には注意する必要がある。具体的には、速乾性と滲みはインクの表面張力に依存し、水性インクの表面張力が３５ｍＮ／ｍ以上、特に好ましくは４０ｍＮ／ｍ以上であることが好ましい。
その他、必要に応じて他の水溶性樹脂、防腐剤、キレート剤等の添加剤を加えることができる。
【００２９】
本発明の水性インク組成物は、そのままでも使用できるが、好適には、１μｍ以上の粗大粒子を含まない様に、さらに好適には０．５μｍを越える粗大粒子を含まない様に、フィルター濾過を行うことによりサブミクロンオーダーの着色樹脂微粒子を主体としたものがインクジェット記録用水性インクとしては好ましい。
【００３０】
【実施例】
次に実施例及び比較例を挙げて本発明を更に具体的に説明する。尚、以下の実施例中における「部」は『質量部』を表わす。
【００３１】
（実施例１）
カーボンブラック２０部とスチレン−アクリル酸−メタクリル酸樹脂（スチレン／アクリル酸／メタクリル酸＝７７／１０／１３；分子量５万・酸価１６０・ガラス転移温度１０７℃）２０部の二本ロール混練物を、水２１０部、グリセリン３５部、トリエタノールアミン８部、メチルエチルケトン９０部、イソプロピルアルコール４０部の混合溶液に入れ、室温で３時間撹拌し着色剤懸濁液を得た。  得られた懸濁液に撹拌しながら、グリセリン３０部と水２１０部の混合液を毎分５ｍｌの速度で滴下し、黒色着色樹脂粒子水分散液を得た。得られたカプセル液をロータリーエバボレーターを用いてメチルエチルケトンとイソプロピルアルコールと水の一部を留去し、更に０．５μｍのメンブランフィルターで濾過を行い、顔料分８質量％の最終の黒色着色樹脂粒子水分散液を得た。
上記黒色着色樹脂粒子水分散液に本発明の化合物例１を０．５質量％、グリセリン５質量％、プロピレングリコールプロピルエーテル２質量％、トリエタノールアミン０．２質量％の混合水溶液（０．５μｍメンブランフィルター濾過済み）５０部に前記黒色着色樹脂粒子水分散液５０部を撹拌しながら徐々に加えインクジェット記録用水性インクとした。得られたインクのｐＨは８．５、表面張力は４３ｍＰａ・Ｓであった。
得られた水性インクは凝集物もなく安定な分散を示し、ピエゾ式インクジェットプリンターを用いた普通紙への印刷はノズル日詰まりもなく安定しており、得られた印刷物は滲みやインクの裏抜けがなく、かつ極めて高い黒色度と良好な耐水性を示した。
【００３２】
（実施例２）
実施例１の本発明の化合物１に代わり、化合物２を１．０質量％含有した水性インクを同様にして調整した。得られたインクのｐＨは８．８、表面張力は４３ｍＰａ・Ｓであった。
得られた水性インクは凝集物もなく安定な分散を示し、ピエゾ式インクジェットプリンターを用いた普通紙への印刷はノズル日詰まりもなく安定しており、得られた印刷物は滲みやインクの裏抜けがなく、かつ極めて高い黒色度と良好な耐水性を示した。
【００３３】
（比較例１）
実施例１の化合物１を除いたインクを同様にして調整した。得られたインクのＰＨは８．８、表面張力は４２ｍＰａ・Ｓであった。
得られた水性インクは凝集物もなく安定な分散を示し、ピエゾ式インクジェットプリンターを用いた普通紙への印刷はノズル目詰まりもなく安定していたが、得られた印刷物は滲みやインクの裏抜けが多く、かつ低い黒色度を示した。
【００３４】
（比較例２）
実施例２の化合物２に代わりポリピニルピロリドン（Ｋ値１７）を用いてインクを同様にして調整した。得られたインクのｐＨは８．５、表面張力は４３ｍＰａ・Ｓであった。
得られた水性インクは凝集物もなく安定な分散を示したが、ピエゾ式インクジェットプリンターを用いた普通紙への印刷はノズルの目詰まりを生じやすく、得られた印刷物は滲みやインクの裏抜けが多く、かつ低い黒色度を示し、耐水性の低下も若干生じていた。
【００３５】
【発明の効果】
本発明によると、少なくとも、水、酸性基を有する樹脂（Ａ）に包含された顔料着色樹脂粒子、塩基（Ｂ）からなる水性媒体に、水溶性ポリアミド樹脂（Ｃ）を含有する水性インク組成物、特に水溶性ポリアミド樹脂（Ｃ）の縮合モノマー成分として（１）ε−カプロラクタムまたはアミノカプロン酸の、モノマーまたは多量体（２）飽和脂肪族ジカルボン酸（３）ポリオキシアルキレンジアミン、または窒素を含む複素環構造を有するジアミンのうち、少なくとも（１）〜（３）の成分を一種類以上含有する縮合化合物を含有するインクジェット記録用水性インクは、分散安定性に優れ、ノズル目詰まりを損なわず、高濃度でかつ滲みやインクの裏抜けが少なく、かつ耐水性に優れたインクジェット記録を可能にする。